(57)【特許請求の範囲】
【請求項１】
基材と、この基材の表面の少なくとも一部に形成された膜とからなる光学素子により形成された眼鏡用レンズであって、
前記膜は実質的に無機物質からなり、
前記膜が形成された表面における、２８０〜３１５ｎｍの波長領域および４２０〜６８０ｎｍの波長領域のすべての光線に対する反射率が、前記基材自身の表面における反射率より小さく、
前記膜は、前記基材の眼球側に位置する面となる一面に形成されていることを特徴とする眼鏡用レンズ。
【請求項２】
前記膜は、表面抵抗が１ＭΩ／ｃｍ2 以下のものであることを特徴とする請求項１に記載の眼鏡用レンズ。
【請求項３】
前記膜が形成された表面における、２８０〜７００ｎｍの波長領域のすべての光線に対する反射率が、前記基材自身の表面における反射率より小さいことを特徴とする請求項１または請求項２に記載の眼鏡用レンズ。
【請求項４】
前記膜は、その視感透過率が９０％以上のものであることを特徴とする請求項１乃至請求項３のいずれかに記載の眼鏡用レンズ。
【請求項５】
前記膜は、４００〜７００ｎｍの波長領域のすべての光線に対する分光透過率が９８％以上のものであることを特徴とする請求項１乃至請求項４のいずれかに記載の眼鏡用レンズ。
【請求項６】
前記基材は、２８０〜４００ｎｍの波長領域の少なくとも一部の光線に対する吸収率が３０％以上のものであることを特徴とする請求項１乃至請求項５のいずれかに記載の眼鏡用レンズ。
【請求項７】
前記基材は、４００〜７００ｎｍの波長領域の少なくとも一部の光線を選択的に吸収する選択吸収特性を有するものであることを特徴とする請求項１乃至請求項６のいずれかに記載の眼鏡用レンズ。
【請求項８】
前記基材は、視感透過率が７５％以下のものであることを特徴とする請求項１乃至請求項７のいずれかに記載の眼鏡用レンズ。
【請求項９】
物体側の面と眼球側に位置する面との視感反射率の差が１％以内であることを特徴とする請求項１乃至請求項８のいずれかに記載の眼鏡用レンズ。
【請求項１０】
前記膜は、多層膜よりなり、２８０〜４００ｎｍの波長領域の少なくとも一部の光線に対して吸収性を有する層を少なくとも１つ含むものであることを特徴とする請求項１乃至請求項９のいずれかに記載の眼鏡用レンズ。
【請求項１１】
前記膜は、多層膜よりなり、透明導電性層を少なくとも１つ含むものであることを特徴とする請求項１乃至請求項１０のいずれかに記載の眼鏡用レンズ。
【請求項１２】
透明導電性層は、酸化インジウムを主成分とする層であることを特徴とする請求項１１に記載の眼鏡用レンズ。
【請求項１３】
前記膜は、多層膜よりなり、金属層を少なくとも１つ含むものであることを特徴とする請求項１乃至請求項１２のいずれかに記載の眼鏡用レンズ。
【請求項１４】
前記基材の物体側の面となる他面に紫外線反射膜が形成されてなり、当該紫外線反射膜が形成された表面における、２８０〜４００ｎｍの波長領域のすべての光線に対する反射率が、前記基材自身の表面における反射率より大きいことを特徴とする請求項１乃至請求項１３のいずれかに記載の眼鏡用レンズ。
【発明の詳細な説明】
【０００１】
【発明の属する技術分野】
本発明は、いわゆる反射防止膜を有する光学素子により形成された眼鏡用レンズに関する。
【０００２】
【従来の技術】
一般に、紫外線は強い化学作用を持ち、様々な物質、あるいは素子の耐久性を劣化させ、その機能を損なわせることがあることはよく知られている。
また、大気を透過して地表面に到達する太陽紫外線は、「ＵＶ−Ｂ」と称される２８０〜３１５ｎｍの波長領域の遠紫外線と、「ＵＶ−Ａ」と称される３１５〜４００ｎｍの波長領域の近紫外線とに大別され、これらの紫外線は、人間の目に障害を引き起こす可能性が高いとされている。
現在、これらの紫外線が人間の眼内に侵入することを防ぐ手段として、使用の簡便さからサングラス（眼鏡を含む。）が広く利用されている。
また、サングラス以外のものであっても、最近の眼鏡用レンズにおいては、レンズ本体に紫外線吸収剤を含有させているものや、紫外線カットコーティングが施されているものが多くなってきている。
【０００３】
このような眼鏡用レンズによれば、視線方向前方からの紫外線を遮蔽または抑制することが可能であるが、最近、視線方向以外の方向からの紫外線、例えば顔面により反射された紫外線あるいはレンズ後面により反射された紫外線などが、人間の目にもたらす悪影響が予想以上に大きいことが判明した。
【０００４】
【発明が解決しようとする課題】
本発明は以上のような事情に基づいてなされたものであって、その目的は、特定の波長領域の光線に対して反射防止効果が得られる膜を有し、眼内に侵入する紫外線の光量を低減することができ、目を紫外線から有効に保護することができる眼鏡用レンズを提供することにある。
【０００５】
【課題を解決するための手段】
本発明の目的は、基材と、この基材の表面の少なくとも一部に形成された膜とからなる光学素子により形成された眼鏡用レンズであって、
前記膜は実質的に無機物質からなり、
前記膜が形成された表面における、２８０〜３１５ｎｍの波長領域および４２０〜６８０ｎｍの波長領域のすべての光線に対する反射率が、前記基材自身の表面における反射率より小さく、
前記膜は、前記基材の眼球側に位置する面となる一面に形成されていることを特徴とする眼鏡用レンズにより達成される。
【０００６】
【作用】
上記の眼鏡用レンズによれば、視線方向後方よりの紫外線、特に遠紫外線がレンズの後面で反射することが確実に防止され、これにより、眼内に侵入する紫外線の光量が低減される。
【０００７】
以上において、膜が実質的に無機物質からなることにより、光学素子に十分に高い表面硬度および耐久性が得られる。
【０００８】
また、膜の表面抵抗が１ＭΩ／ｃｍ2 以下であることにより、光学素子に優れた帯電防止効果を得ることができ、これにより、光学素子の表面にほこり等が付着することを防止または抑制することができる。
【００１０】
【発明の実施の形態】
以下、本発明について詳細に説明する。
図１は、本発明の光学素子の構成の一例を示す説明用断面図である。
この光学素子１０は、光透過性を有する平板状の基材１１と、この基材１１の一方の面に形成された膜１２により構成されている。
【００１１】
膜１２は、光学素子１０の像側の面１０Ａとなる一面に形成されていることが好ましい。
ここに、「像側の面」とは、光学素子１０における、例えばセンサーやＣＣＤ、あるいは目などの撮像系に最も近い側に位置する面をいい、例えば眼鏡用レンズにおいては、眼球側に位置するレンズ後面をいう。一方、像側から像側の面に入射し、当該像側の面を透過する光線が入射する面（図１では１０Ｂで示す。）を「物体側の面」といい、例えば眼鏡用レンズにおいては、眼球側の面とは反対側に位置するレンズ前面に相当する。
光学素子１０の像側の面１０Ａとなる一面に膜１２が形成されていることにより、像側に配置される他の光学要素または受光素子などに対する、当該像側の面１０Ａでの反射光による悪影響を低減させることができる。
【００１２】
基材１１は、それ自体が、例えば光学レンズ、フィルター、プリズム、回折格子、近接場光学素子もしくは導光板などの特定の光学的特性を有する光学素子としての機能を有する光学部材である。
【００１３】
基材１１を構成する材料としては、例えば、アクリル樹脂、ポリカーボネイト樹脂、ノルボルネン系樹脂、ポリエステル樹脂、ポリエチレンテレフタレート樹脂、ポリイミド樹脂、ポリエチレンナフタレート樹脂、ポリアリレート樹脂、ポリエーテルスルフォン樹脂、ポリオレフィン系樹脂などの透光性有機材料、または石英ガラス、軟質ガラス、ホウケイ酸ガラスなどの透光性無機材料を挙げることができる。
【００１４】
この光学素子１０の膜１２は、それが形成された表面における、２８０〜３１５ｎｍの波長領域および４２０〜６８０ｎｍの波長領域のすべての光線に対する反射率が、基材１１自身の表面における反射率より小さくなるものである。すなわち、この膜１２は、これが基材１１に形成されることにより、特定の波長領域の光線に対して反射防止機能を発揮するものとなる。以下においては、このような膜を「反射防止膜」という。
【００１５】
反射防止膜１２が形成された光学素子１０では、その像側の面１０Ａにおける反射率が十分に小さいので、当該光学素子１０の像側からの光線の、像側の面１０Ａでの反射光の光量が十分に小さいものとなる。
従って、光学素子１０の像側に配置される光学要素あるいは受光素子に対する、当該像側の面１０Ａでの反射光による悪影響が低減される。
【００１６】
反射防止膜１２は、通常、各々実質的に無機物質からなる層の複数が積層されて形成される多層膜により構成することができる。
そして、個々の構成層の材質、厚み、その他の条件を考慮し、異なる屈折率を有する物質を選択して適宜の積層体を形成することにより、所期の光学的機能を得ることができる。
【００１７】
反射防止膜１２が無機物質からなることにより、当該反射防止膜１２を緻密性の高い構造とすることができ、光学素子１０に高い表面硬度および優れた耐久性を得ることができる。すなわち、構成層の材質として例えば樹脂を用いる場合には、一層のみであっても、全体として十分に大きな強度を得ることができない。多層膜を構成する層の数、厚みおよび層位は、特に制限されるものではなく、目的とする光学的機能に応じて選択すればよい。
【００１８】
反射防止膜１２を構成する無機物質としては、特に限定されるものではないが、例えば、シリコン、チタン、タンタル、ジルコニウム、セリウム、ハフニウム、イットリウム、アルミニウム、マグネシウム、プラセオジム、ネオジムなどの金属の酸化物、マグネシウム、ランタン、ネオジム、カルシウム、セリウム、アルミニウム、ナトリウム、鉛、イットリウムなどの金属のフッ化物、亜鉛の硫化物、またはこれらの混合物や化合物、あるいはこれらと金属との混合物などが挙げられる。
【００１９】
反射防止膜１２を構成する各層の形成手段は、特に限定されるものではないが、実際上、蒸着法などの気相堆積法が好ましく、例えば、真空蒸着法、イオンプレーティング法、スパッタリング法、ＣＶＤ法などを挙げることができる。
【００２０】
光学素子１０の基材１１としては、２８０〜４００ｎｍの波長領域（紫外域）の少なくとも一部の光線に対する吸収率が３０％以上のものであることが好ましい。
これにより、光学素子１０の像側よりの紫外線が、光学素子１０の物体側の面１０Ｂで反射して像側の面１０Ａから出射されることを確実に防止することができ、従って、反射防止膜１２による紫外線反射防止機能に加え、基材１１による紫外線吸収機能が発揮され、光学素子１０の像側に配置される光学要素等に対する紫外線による悪影響を確実に低減することができる。
【００２１】
また、基材１１は、４００〜７００ｎｍの波長領域（可視域）の少なくとも一部の光線を選択的に吸収する選択吸収特性を有するものとすることができる。
この場合には、可視域における不要な光線、例えば、人間の目にちらつきを与える波長の可視光線、あるいはセンサー等に不要な可視光線の強度を低減することができ、従って、反射防止膜１２による反射防止機能に加え、基材１１による可視光線吸収機能が発揮され、不要な可視光線による悪影響を確実に低減することができる。
【００２２】
また、基材１１は、その視感透過率が７５％以下のものとすることができる。この場合には、光学素子１０の物体側よりの光線が基材１１により遮蔽され、光学素子１０の像側の面１０Ａから出射される光線の光量を低減することができ、従って、光学素子１０の像側における人間の目にもたらす悪影響を低減することができる。
【００２３】
反射防止膜１２は、表面抵抗が１ＭΩ／ｃｍ2 以下であることが好ましく、より好ましくは２００Ω／ｃｍ2 以下である。
表面抵抗が１ＭΩ／ｃｍ2 以下であることにより、光学素子１０に優れた帯電防止効果を得ることができ、これにより、光学素子１０の表面にほこり等が付着することを防止することができる。また、表面抵抗が２００Ω／ｃｍ2 以下である場合には、当該反射防止膜１２に良好な導電性を得ることができ、光学素子１０に電磁波低減機能が得られる。
【００２４】
反射防止膜１２は、それ自体における視感透過率が９０％以上であることが好ましく、これにより、反射防止膜１２が視感上、十分な明るさを確保することに有効に作用し、また色再現性に悪影響を与えることが有効に防止することができる。さらに、それ自体における波長４００ｎｍ〜７００ｎｍの光線（可視光線）に対する分光透過率が９８％以上のものであることが好ましい。これにより、反射防止膜１２が十分に高い光透過性を有するものとなり、色再現性に優れた光学素子を提供することが可能である。
【００２５】
反射防止膜１２は、波長２８０ｎｍ〜４００ｎｍの光線（紫外線）に対して吸収性を有する層を少なくとも１つ含む層構成とすることができる。
この場合には、光学素子１０の像側からの紫外線が、物体側の面１０Ｂで反射した場合であっても、反射防止膜１２において紫外線が吸収され、これにより、光学素子１０の像側の面１０Ａから出射される紫外線の光量が低減されるので、光学素子１０の像側に配置される光学要素等に対する悪影響を低減することができる。
【００２６】
反射防止膜１２は、金属層を少なくとも１つ含む層構成とすることができる。
金属層を構成する金属材料としては、例えば、アルミニウム、クロム、白金、銀もしくはこれらの混合物が挙げられる。
金属層の光学膜厚は、例えば１〜１０ｎｍであることが好ましい。
反射防止膜１２が金属層を含む層構成である場合には、当該反射防止膜１２に帯電防止機能や電磁波低減機能が得られる。
【００２７】
反射防止膜１２は、光透過性を有すると共に導電性を有する透明導電性層を少なくとも１つ含む層構成とすることができる。
【００２８】
透明導電性層を構成する材料としては、例えば酸化インジウム、酸化スズ、酸化亜鉛などの物質またはこれらの混合物、あるいはこれらの物質と金属との混合物などが挙げられる。金属としては、例えばアルミニウム、クロム、白金、金、銀、銅などが挙げられる。
透明導電性層は、例えば酸化インジウムが８０質量％以上となる含有割合で含有されてなるものであることが好ましく、更に酸化インジウムと酸化スズとの混合物よりなることが好ましく、特に酸化インジウムの含有割合が９０質量％以上、酸化スズの含有割合が１０質量％以下である混合物よりなることが好ましい。これにより、透明導電性層の導電性を確実に２００Ω／ｃｍ2 以下とすることができる。
また、透明導電性層の光学膜厚は、例えば５〜３００ｎｍであることが好ましい。
【００２９】
反射防止膜１２が透明導電性層を含む層構成である場合には、当該反射防止膜１２に帯電防止機能や電磁波低減機能を付与することができると共に、金属層を含む層構成のものに比して高い透過率を得ることができる。
【００３０】
この光学素子１０においては、物体側の面１０Ｂと像側の面１０Ａとの視感反射率の差が１％以内であることが好ましい。これにより、光学素子１０の両面での色差を生じさせることがなく、外観を良好に保つことができる。
【００３１】
本発明の光学素子においては、基材の物体側の面（図１の構成では１０Ｂ）に、２８０〜４００ｎｍの波長領域（紫外域）のすべての光線に対する反射率が、基材自身の表面における反射率より大きくなる紫外線反射膜が形成された構成とすることができる。この場合には、光学素子の物体側からの紫外線が光学素子に進入することが防止される。
【００３２】
本発明の光学素子においては、基材の物体側の面および像側の面の両面に反射防止膜が形成された構成とすることができる。この場合には、物体側の面と像側の面とでの４５０〜６８０ｎｍの波長領域における分光反射率のピーク位置を示す波長の差が±５％以内であり、かつピーク反射率の差が１％以内であることが好ましい。これにより、光学素子の両面での色差を生じさせることがなく、外観を良好に保つことができる。
【００３３】
本発明の光学素子においては、反射防止膜の付着力または表面硬度を向上させるという理由から、基材の表面に、例えばシリコーン系熱硬化樹脂、アクリル系紫外線硬化樹脂に代表されるハードコート層や、通常知られている下地層を設けることができる。
更に、反射防止膜の表面に防曇処理、撥水処理あるいは親水処理を施すこともできる。
また、使用される基材は、光透過性を損なわない範囲で着色したものとすることもでき、また、板やフィルムを重ねて積層することもできる。
【００３４】
以上のような光学素子は、例えば眼鏡用レンズ、双眼鏡、望遠鏡、顕微鏡、オペラグラス、ヘッドマウントディスプレイなどの種々の光学素子などに好適に用いることができる。そして、以下に説明するように、眼鏡用レンズにおいて特に大きな効果が得られる。
【００３５】
＜眼鏡用レンズ＞
本発明の眼鏡用レンズは、上記の光学素子により形成されており、具体的には基材であるレンズ本体と、このレンズ本体の像側の面となる一面、すなわち眼球側のレンズ後面に形成された既述の反射防止膜とにより構成される。
【００３６】
このような眼鏡用レンズによれば、視線方向後方よりの紫外線や、顔面の皮膚で反射される紫外線が、レンズ後面で反射されることが有効に防止され、眼内に侵入することを防ぐことができ、これにより、視線方向からの紫外線も含め、眼内に侵入する紫外線の光量の総量を低減することができ、目を有効に保護することができる。
【００３７】
また、反射防止膜が無機物質からなることにより、当該反射防止膜を緻密性の高い構造とすることができ、眼鏡用レンズに高い表面硬度および優れた耐久性を得ることができる。
【００３８】
さらに、反射防止膜の表面抵抗が１ＭΩ／ｃｍ2 以下であることにより、優れた帯電防止効果を得ることができ、これにより、眼鏡用レンズの表面にほこり等が付着することを防止することができる。
【００３９】
本発明の眼鏡用レンズにおいては、レンズ本体の物体側の面となる他面、すなわちレンズ前面に、種々の光学的機能を有する膜、例えば紫外線反射膜、紫外線吸収膜などが設けられていてもよい。
【００４０】
【実施例】
以下、本発明の実施例について具体的に説明するが、本発明はこれらの実施例に限定されるものではない。
【００４１】
＜膜の形成方法＞
本実施例においては、以下に示すように、真空蒸着法とイオンプレーティング法とを併用して膜の形成を行った。
【００４２】
下記表１に示す材料からなる層を形成する場合は、真空蒸着法を利用して、当該材料を蒸着材料とし、形成される層が所望の物性を有するものとなるよう、中央欄のガス圧で酸素ガスを導入し、右欄の蒸着速度に調整して行った。
ここに、蒸着を開始する際の蒸着開始真空度を１×１０-3Ｐａとし、基材の加熱温度を、ガラスの場合には３５０℃、プラスチックの場合には７０℃にそれぞれ設定した。また、金属層を形成する場合には、ガスの導入は行わなかった。
【００４３】
【表１】
0004524877.tif 000002
【００４４】
透明導電性層は、インジウム金属とスズ金属との混合物を蒸着材料として真空中で蒸発させて、例えば下記の条件の下で高周波放電イオンプレーティングにより形成した。ここに、形成される透明導電性層中のスズ金属の含有割合が３〜１０質量％となるよう蒸着材料の調製を行った。
酸素導入ガス圧：２５×１０-2Ｐａ
蒸着速度      ：３Å／ｓｅｃ
ＲＦ放電電力  ：５００Ｗ
なお、上記の「ＲＦ」は、１ＧＨｚ以下の高周波である。
【００４５】
＜測定方法＞
（１）分光透過率
分光光度計「Ｕ−４０００」（日立製作所製）を用いて測定した。また、視感透過率は、測定された分光透過率を用いて計算した。
（２）分光反射率
分光光度計「Ｕ−４０００」（日立製作所製）の５゜正反射装置を用いて測定した。また、例えばレンズなどの曲率を有するサンプルについての測定は、測定しようとする表面に焦点を結び、他の面からの反射光をカットする絞りを備えた顕微分光光度計「ＵＳＰＭ」（オリンパス光学製）を用いて測定した。
（３）吸収率
上記（１）および（２）で測定された分光透過率および分光反射率から、下記式により吸収率を求めた。
【数１】
吸収率＝１００−（反射率＋分光透過率）  ［％］
【００４６】
（４）屈折率
上記の蒸着条件と同じ条件でテストピース（ガラス基材）上に形成した単層膜について、分光エリプソメータ「ＶＡＳＥ」（ＪＡウーラム社製）によって測定した。
【００４７】
（５）表面抵抗値
４端針プローブ（協和理研製）を用いて測定した。一方、表面抵抗値が高いものについては、超絶縁計「ＳＭ−１０Ｅ」（東亜電波工業製）を用いて測定した。この場合には、テストピース（ガラス基材）上に、実施例と同様の膜を形成し、これをサンプルとした。
【００４８】
＜実施例１＞
ポリカーボネイト樹脂よりなる基材上にアクリル系紫外線硬化樹脂からなる下地層（ハードコート層）を形成した後、この下地層の上に、下記表２に示すような１０層構造からなる多層膜を形成し、光学素子を作製した。この光学素子における反射率を測定したところ、図２に示す分光反射曲線が得られ、当該多層膜は、紫外域から可視域にわたる広い範囲で反射防止効果を有するものであることがわかった。
また、表中の各層の屈折率は、ガラス（ＢＫ７）よりなる基材上に、上記の蒸着条件と同じ条件で形成した単層膜についての設計波長λ0 での値であり、各層の膜厚は設計膜厚である。
【００４９】
【表２】
0004524877.tif 000003
【００５０】
＜実施例２＞
ガラス（ＢＫ７）よりなる基材上に、下記表３に示すような１０層構造からなる多層膜を形成し、光学素子を作製した。この光学素子における反射率を測定したところ、図３に示す分光反射曲線が得られ、当該多層膜は、紫外域から可視域にわたる広い範囲で反射防止効果を有するものであることがわかった。
【００５１】
【表３】
0004524877.tif 000004
【００５２】
＜実施例３＞
ポリカーボネイト樹脂よりなる基材上に、下記表４に示すような、銀からなる金属層を含む２層構造からなる多層膜を形成し、光学素子を作製した。この光学素子における反射率を測定したところ、図４に示す分光反射曲線が得られ、当該多層膜は、紫外域から可視域にわたる広い範囲で反射防止効果を有することがわかった。また、当該多層膜の表面抵抗は１ｋΩ／ｃｍ2 であり、優れた帯電防止効果を有するものであることがわかった。
【００５３】
【表４】
0004524877.tif 000005
【００５４】
＜実施例４＞
ノルボルネン系樹脂Ａ上にアクリル系紫外線硬化樹脂からなる下地層（ハードコート層）を形成した後、この下地層の上に、下記表５に示すような、ＩＴＯからなる透明導電層を含む６層構造からなる多層膜を形成し、光学素子を作製した。この光学素子における反射率を測定したところ、図５に示す分光反射曲線が得られ、当該多層膜は、紫外域から可視域にわたる広い範囲で反射防止効果を有することがわかった。また、当該多層膜の表面抵抗値は１５ｋΩ／ｃｍ2 であり、優れた帯電防止効果を有することがわかった。
【００５５】
【表５】
0004524877.tif 000006
【００５６】
＜実施例５＞
波長２８０〜４００ｎｍの紫外線を１００％吸収するような紫外線吸収剤を含有するウレタン系樹脂Ｂからなる眼鏡用レンズ用基材の像側の面（眼球側の面）となる一面上に、シリコーン系熱硬化樹脂からなる下地層（ハードコート層）を形成した後、この下地層の上に、下記表６に示すような、ＩＴＯからなる透明導電層を含む５層構造からなる多層膜を形成した。さらに、当該多層膜を形成した面とは反対側の物体側の面となる面に、下記表７に示すような、５層構造からなる多層膜を形成し、眼鏡用レンズを作製した。
この眼鏡用レンズの像側の面（眼球側の面）における反射率を測定したところ、図６に示す分光反射曲線が得られ、当該多層膜は、紫外域から可視域に至る広い範囲で反射防止効果を有することがわかった。また、当該多層膜の表面抵抗値は６０Ω／ｃｍ2 であり、優れた帯電防止効果および電磁波低減効果を有することがわかった。
また、この光学素子の物体側の面における反射率を測定したところ、図７に示す分光反射曲線が得られ、当該多層膜は、紫外域、特に遠紫外域（ＵＶ−Ｂ領域）において高い反射効果を有することがわかった。
【００５７】
【表６】
0004524877.tif 000007
【００５８】
【表７】
0004524877.tif 000008
【００５９】
＜実施例６＞
紫外線吸収材を有するウレタン系熱硬化樹脂Ｂからなる眼鏡用レンズ用基材の像側の面（眼球側の面）となる一面上に、シリコーン系紫外線硬化樹脂からなる下地層（ハードコート層）を形成した後、この下地層の上に、下記表８に示すような、ＩＴＯ層（透明導電層）を含む５層構造からなる多層膜を形成した。さらに、当該多層膜を形成した面とは反対側の物体側の面となる面に、実施例５と同様に表７に示す５層構造からなる多層膜を形成し、眼鏡用レンズを作製した。
この眼鏡用レンズの像側の面（眼球側の面）における反射率を測定したところ、図８に示す分光反射曲線が得られ、当該多層膜は、紫外域から可視域に至る広い範囲で反射防止効果を有することがわかった。また、当該多層膜の表面抵抗値は４５Ω／ｃｍ2 であり、優れた帯電防止効果および電磁波低減効果を有することがわかった。
また、この光学素子の物体側の面における反射率を測定したところ、当該多層膜は、紫外域、特に遠紫外域（ＵＶ−Ｂ領域）において高い反射効果を有することがわかった。
【００６０】
【表８】
0004524877.tif 000009
【００６１】
以上のように、実施例１および実施例２で作製された光学素子は、いずれも、多層膜が形成された表面における、２８０〜７００ｎｍの波長領域のすべての光線に対する反射率がほぼ１％以下であり、優れた反射防止機能を有するものであることが確認された。
【００６２】
実施例３および実施例４で作製された光学素子は、いずれも、多層膜が形成された表面における、２８０〜７００ｎｍの波長領域のすべての光線に対する反射率がほぼ２％以下であり、実施例１および実施例２で作製された光学素子よりは反射率が高いものであったが、十分な反射防止機能を有するものであり、しかも優れた帯電防止機能や電磁波低減機能を有するものであることが確認された。
【００６３】
実施例５で作製された光学素子は、像側の面となる表面における、２８０〜７００ｎｍの波長領域のすべての光線に対する反射率が２％以下であると共に、物体側の面の表面における、紫外線に対する反射率が十分に高いものであり、当該光学素子の像側の面から入射する光線に対して優れた反射防止機能を有すると共に、物体側の面から入射する紫外線に対して優れた反射機能を有するものであることが確認された。
さらに、この光学素子を、例えば眼鏡レンズとして使用した場合には、基材が高い紫外線吸収機能を有しているので、上述の膜の紫外線反射防止機能および紫外線反射機能と組み合わせることで、紫外線の眼内への侵入をきわめて高いレベルで防ぐことができる。すなわち、眼球側とは反対側の面（レンズ前面）に入射する紫外線については、高い反射機能により人間の眼内に侵入することを防止することができ、また、大気側から眼球側の面（レンズ後面）に入射する紫外線については、膜の反射防止機能により当該眼球側の面で反射して眼内に侵入することを防止することができ、さらに、レンズ基材による紫外線吸収機能により、眼球側の面から入射する紫外線が、眼球側とは反対側の面（レンズ前面）で反射して眼球側の面から出射されることが確実に防止され、人間の眼内に侵入することを防止することができる。
【００６４】
実施例６で作製された光学素子は、多層膜が形成された表面における、２８０〜７００ｎｍの波長領域の一部の光線に対する反射率が高くなっているが、この現象は、人間の目に障害を引き起こす可能性が高いとされる、より短波長の波長領域の紫外線に対する反射を低減させると共に、実観を向上させるために青色の光に対しての反射をやや増加させたために生じた現象である。
また、この光学素子は、優れた電磁波低減機能を有するものであることが確認された。
【００６５】
【発明の効果】
本発明の眼鏡用レンズによれば、視線方向後方よりの紫外線がレンズの後面で反射されることが確実に防止されるので、当該紫外線が眼内に侵入することを防ぐことができ、これにより、眼内に侵入する紫外線の光量の総量を低減することができ、目を紫外線から保護することができる。
【図面の簡単な説明】
【図１】本発明の光学素子の構成の一例を示す説明用断面図である。
【図２】実施例１で作製された光学素子における分光反射率曲線である。
【図３】実施例２で作製された光学素子における分光反射率曲線である。
【図４】実施例３で作製された光学素子における分光反射率曲線である。
【図５】実施例４で作製された光学素子における分光反射率曲線である。
【図６】実施例５で作製された光学素子の像側の面における分光反射率曲線である。
【図７】実施例５で作製された光学素子の物体側の面における分光反射率曲線である。
【図８】実施例６で作製された光学素子における分光反射率曲線である。
【符号の説明】
１０  光学素子
１０Ａ  像側の面
１０Ｂ  物体側の面
１１  基材
１２  膜（反射防止膜）
【図１】
0004524877.tif 000010
【図２】
0004524877.tif 000011
【図３】
0004524877.tif 000012
【図４】
0004524877.tif 000013
【図５】
0004524877.tif 000014
【図６】
0004524877.tif 000015
【図７】
0004524877.tif 000016
【図８】
0004524877.tif 000017